ТРУБА
PIPE

Изобретение относится к комбинированным трубам из полимерных материалов.
Известна труба, содержащая полимерный, армирующий и праймерный слои - патент RU №2095676, F16L 9/133, опубл. 10.11.97.
По своим признакам и достигаемому результату эта труба наиболее близка к заявляемой и принята за прототип.
В качестве праймерного слоя в трубе использован сэвилен (сополимер этилена и винилацетата).
Недостаток такой трубы заключается в малой надежности из-за низких адгезионных свойств сэвилена, особенно при повышенных температурах эксплуатации и высокой вероятности расслоения и разрушения трубы при этом.
Задачей изобретения является повышение надежности трубы.
Эта задача решается усовершенствованием трубы, содержащей полимерный, армирующий и праймерный слои.
Усовершенствование состоит в том, что праймерный слой выполнен в виде частично внедренного в полимерный слой тканого ячеистого волокнистого материала, образующего общий композиционно-волокнистый материал с армирующим слоем;
армирующий слой выполнен из волокнистого материала со связующим.
Выполнение праймерного слоя в виде частично внедренного в полимерный слой тканого ячеистого волокнистого материала, образующего общий композиционно-волокнистый материал с армирующим слоем, позволяет выполнить праймерный слой высоконесущим слоем трубы и обеспечить повышенное механическое сцепление его с полимерным слоем как в осевом, так и в тангенциальном направлениях, а за счет монолитности праймерного слоя с армирующим многократно увеличить их сцепление и, тем самым, значительно повысить надежность трубы.
Выполнение армирующего слоя из волокнистого материала со связующим обеспечивает максимальное сближение его физико-механических характеристик с праймерным слоем, что еще больше повышает надежность трубы.
Ниже со ссылкой на прилагаемый чертеж дается описание предлагаемой трубы.
Она содержит полимерный (герметизирующий) 1, армирующий 2 и праймерный слои.
Праймерный слой выполнен в виде частично внедренного в полимерный слой 1 тканого ячеистого материала 3 (например, на толщину нити последнего), образующего общий композиционно-волокнистый материал 4 с армирующим слоем 2 (что позволило выполнить праймерный слой высоконесущим и с повышенным механическим сцеплением с полимерным слоем).
Выполнение армирующего слоя 2 из волокнистого материала со связующим обеспечивает его монолитное скрепление с праймерным слоем из тканого ячеистого материала 3.
При изготовлении трубы на внутренний полимерный слой 1, расположенный на оправке (не показано), наматывают тканый ячеистый материал 3 с внедрением его в полимерный слой 1, например, прикаткой на толщину нити тканого материала 3. Затем на последний наматывают армирующий слой 2, например металловолокно с клеевым составом, и выполняют отверждение.
В варианте трубы армирующий слой 2 выполняют из волокнистого полимерного материала со связующим и последующей полимеризацией трубы.
Труба благодаря повышенному механическому сцеплению полимерного слоя с праймерным, высоким физико-техническим характеристикам последнего и монолитности его с армирующим слоем имеет повышенную надежность.